(57)【要約】【課題】耐燃料透過性等、性能バランスに優れた燃料チューブを提供する。【解決手段】燃料と接触する内層に、ＰＡ９Ｔ及びＥＴＦＥを含有するポリマーアロイからなる第１の層（１）を形成し、その外側に直接接触するようにＰＡ１１やＰＡ１２からなる第２の層（２）を積層する。【選択図】図１
2009127631.tif 000002
【特許請求の範囲】
【請求項１】
内外に積層された複数の層を有する燃料チューブにおいて、
上記複数の層として、
半芳香族ポリアミド系樹脂及び含フッ素エチレン性重合体を含有するポリマーアロイからなる第１の層と、
脂肪族ポリアミドからなる第２の層と、
を備えていることを特徴とする、燃料チューブ。
【請求項２】
請求項１に記載の燃料チューブにおいて、
上記第１の層における、半芳香族ポリアミド系樹脂Ａと含フッ素エチレン性重合体Ｂとの含有比率Ａ：Ｂが、２：９８重量部〜９８：２重量部であることを特徴とする、燃料チューブ。
【請求項３】
請求項１又は２に記載の燃料チューブにおいて、
上記第１の層が、燃料と接触する内層を形成しており、その内層の外側に直接接触するように上記第２の層が積層されていることを特徴とする、燃料チューブ。
【請求項４】
請求項１〜３のいずれか１つに記載の燃料チューブにおいて、
上記第２の層における脂肪族ポリアミドとして、ポリアミド１１又はポリアミド１２を用いることを特徴とする、燃料チューブ。
【請求項５】
請求項１〜４のいずれか１つに記載の燃料チューブにおいて、
上記第１の層における含フッ素エチレン性重合体として、変性含フッ素エチレン性重合体を用いることを特徴とする、燃料チューブ。
【請求項６】
請求項５に記載の燃料チューブにおいて、
上記変性含フッ素エチレン性重合体として、変性エチレン・テトラフルオロエチレン共重合体を用いることを特徴とする、燃料チューブ。
【請求項７】
請求項５又は請求項６に記載の燃料チューブにおいて、
上記変性含フッ素エチレン性重合体が、カルボニル基、エポキシ基、無水マレイン酸基、グリシジル基及びカルボン酸ハライド基からなる群より選ばれる少なくとも１種の官能基を有することを特徴とする、燃料チューブ。
【請求項８】
請求項１〜７のいずれか１つに記載の燃料チューブにおいて、
上記第１の層における半芳香族ポリアミド系樹脂の分子末端のアミノ基Ｃとカルボニル基Ｄとの比率Ｃ／Ｄが、５１／４９以上９９／１以下であることを特徴とする、燃料チューブ。
【請求項９】
請求項１〜８のいずれか１つに記載の燃料チューブにおいて、
上記第１の層における半芳香族ポリアミド系樹脂は、ジアミン成分と芳香族ジカルボン酸成分とを重合してなり、
上記ジアミン成分は、１，９−ノナンジアミン及び２−メチル−１，８−オクタンジアミンから選ばれる少なくとも１種であることを特徴とする、燃料チューブ。
【請求項１０】
請求項９に記載の燃料チューブにおいて、
上記ジアミン成分は、１，９−ノナンジアミン及び２−メチル−１，８−オクタンジアミンで構成されており、
その１，９−ノナンジアミンＥと２−メチル−１，８−オクタンジアミンＦとの比率Ｅ／Ｆが、３０／７０以上９０／１０以下であることを特徴とする、燃料チューブ。
【請求項１１】
請求項１〜１０のいずれか１つに記載の燃料チューブにおいて、
上記第１の層に、更に、
アミノ基、カルボニル基、エポキシ基、無水マレイン酸基、グリシジル基及びカルボン酸ハライド基からなる群より選ばれる少なくとも１種の官能基を有する化合物、が配合されていることを特徴とする、燃料チューブ。
【請求項１２】
請求項１１に記載の燃料チューブにおいて、
上記第１の層における半芳香族ポリアミド系樹脂及び含フッ素エチレン性重合体の１００重量部に対する上記化合物の配合比率が、１〜３０重量部であることを特徴とする、燃料チューブ。
【請求項１３】
請求項１１又は請求項１２に記載の燃料チューブにおいて、
上記化合物として、分子末端のアミノ基Ｇとカルボニル基Ｈとの比率Ｇ／Ｈが、６０／４０以上９９／１以下の半芳香族ポリアミド系樹脂が用いられていることを特徴とする、燃料チューブ。
【請求項１４】
請求項１１又は請求項１２に記載の燃料チューブにおいて、
上記化合物として、変性エチレン・テトラフルオロエチレン共重合体が用いられていることを特徴とする、燃料チューブ。
【請求項１５】
請求項１４に記載の燃料チューブにおいて、
上記化合物としての変性エチレン・テトラフルオロエチレン共重合体が、カルボニル基、エポキシ基、無水マレイン酸基、グリシジル基及びカルボン酸ハライド基からなる群より選ばれる少なくとも１種の官能基を有することを特徴とする、燃料チューブ。
【請求項１６】
請求項１〜請求項１５のいずれか１つに記載の燃料チューブにおいて、
上記第１の層が、更に、導電材料を含有していることを特徴とする、燃料チューブ。
【請求項１７】
請求項１〜請求項１６のいずれか１つに記載の燃料チューブにおいて、
上記第１の層と第２の層との間の接着力が、２０Ｎ／ｃｍ以上であることを特徴とする、燃料チューブ。
【請求項１８】
請求項１〜１７のいずれか１つに記載の燃料チューブにおいて、
トルエンとイソオクタンとエタノールとが４５：４５：１０の体積比率で混合された液を当該燃料チューブに封入して６０℃の温度に２０日間保持した後における、第１の層と第２の層との間の接着力が２０Ｎ／ｃｍ以上であることを特徴とする、燃料チューブ。
【請求項１９】
請求項１〜１８のいずれか１つに記載の燃料チューブにおいて、
トルエンとイソオクタンとエタノールとが４５：４５：１０の体積比率で混合された液を当該燃料チューブに封入して６０℃の温度に２０日間保持した後における、燃料透過速度が５ｇ／ｍ２／ｄａｙ以下であることを特徴とする、燃料チューブ。
【請求項２０】
請求項１〜１９のいずれか１つに記載の燃料チューブにおいて、
トルエンとイソオクタンとエタノールとが４５：４５：１０の体積比率で混合された液を当該燃料チューブに封入して６０℃の温度に２０日間保持した後における、当該燃料チューブの表面電気抵抗率が、１×１０６Ω以下であることを特徴とする、燃料チューブ。
【請求項２１】
請求項１〜２０のいずれか１つに記載の燃料チューブにおいて、
トルエンとイソオクタンとが５０：５０の体積比率で混合された混合液にラウロイルパーオキサイドを３重量％添加したＬＰＯ添加液を当該燃料チューブに封入して６０℃の温度に１４日間保持した後における、引張伸び低下率が２５％以下であることを特徴とする、燃料チューブ。
【発明の詳細な説明】
【技術分野】
【０００１】
本発明は、燃料チューブに関し、特にアルコール混合ガソリンに好適な燃料チューブに関する。
【背景技術】
【０００２】
この種の燃料チューブでは、耐燃料透過性や柔軟性、導電性、耐サワーガソリン性、経済性等、多くの性能を満たすことが要求されるため、その材料や構造について様々な検討が行われている。
【０００３】
特に近年、ガソリンに替えてアルコール混合ガソリンが用いられつつあり、従来より燃料チューブの材料として多用されていたポリアミド１１やポリアミド１２では、アルコール混合ガソリンに対する耐燃料透過性が不足することから、より耐燃料透過性に優れた燃料チューブが求められている。
【０００４】
しかしながら、単独の樹脂では、そのような耐燃料透過性を備えた実用性のある樹脂が見当たらないことから、フッ素樹脂であるＥＴＦＥ（エチレン・テトラフルオロエチレン共重合体）や高バリヤ性樹脂であるＥＶＯＨ（エチレン―ビニルアルコール共重合体）等、耐燃料透過性に優れた樹脂を積層して燃料チューブを形成することが検討されている（特許文献１〜３）。
【０００５】
例えば、特許文献１では、ポリアミド樹脂を、ポリアミドとＥＴＦＥをブレンドした樹脂層で接着性の乏しいフッ素樹脂と接着して多層チューブを形成している。
【０００６】
特許文献２では、ゴム質の外層の内周面に、フッ素系熱可塑性樹脂とポリアミド系熱可塑性樹脂の混合粉体を塗布して加熱溶融することにより２層構造を形成している。
【０００７】
特許文献３では、ポリアミド１１やポリアミド１２の樹脂層に半芳香族ポリアミド系樹脂層を積層して燃料チューブを形成している。
【特許文献１】特許第３１６６４３３号公報
【特許文献２】特許第３１６６４９５号公報
【特許文献３】特開２００５−１１９０１７号公報
【発明の開示】
【発明が解決しようとする課題】
【０００８】
一般に、ＥＴＦＥ等の耐燃料透過性に優れた樹脂は比較的高額であるため、積層するにしても実用的なコストではその耐燃料透過性を十分に発揮させるのは難しい。
【０００９】
特に、特許文献１のように接着層を設けて異質な樹脂層を積層する場合には、経時的にその接着力が低下して剥離するおそれがあり、耐久性の面で難がある。
【００１０】
特許文献２は、その材料に柔軟性に優れたゴムを用いることで、組み付け作業性や衝突安全性の面で有利ではあるものの、内面に混合粉体を塗布する工程などが必要であり、生産性の面で難がある。
【００１１】
特許文献３で用いられている半芳香族ポリアミド系樹脂は、耐燃料透過性に優れてはいるが、結晶性の樹脂であるため、結晶化し易く、伸び難いという性質があり、組み付け作業性や衝突安全性に問題がある。例えば、これを積層形成した燃料チューブを加熱して曲げ加工すると結晶化がさらに進行し、層間剥離が発生したり、壊れ易くなって衝突安全性が低下する。
【００１２】
このように、いずれも一長一短があって扱い難いことから、目立つような欠点がない、性能バランスに優れた燃料チューブが要望されている。
【００１３】
本発明はかかる点に鑑みてなされたものであり、その目的とするところは、各種性能がバランス良く発揮され、特にアルコール混合ガソリンに好適な燃料チューブを提供することにある。
【課題を解決するための手段】
【００１４】
上記目的を達成するために、本発明では、半芳香族ポリアミド系樹脂と含フッ素エチレン性重合体とをアロイ化して積層した。
【００１５】
すなわち、内外に積層された複数の層を有する燃料チューブにおいて、上記複数の層として、半芳香族ポリアミド系樹脂及び含フッ素エチレン性重合体を含有するポリマーアロイからなる第１の層と、脂肪族ポリアミドからなる第２の層と、を備える構成とした。具体的には、上記第１の層における、半芳香族ポリアミド系樹脂（Ａ）と含フッ素エチレン性重合体（Ｂ）との含有比率Ａ：Ｂが、２：９８重量部〜９８：２重量部になるようにする。
【００１６】
この構成によれば、まず、比較的高コストな含フッ素エチレン性重合体の使用量を抑制することができ、経済性に優れる。そして、結晶性の半芳香族ポリアミド系樹脂にこの含フッ素エチレン性重合体をアロイ化することで、半芳香族ポリアミド系樹脂の伸び難いという欠点を改良することができ、第２の層の脂肪族ポリアミドとの間で良好な接着性を得ることができる。もちろん、耐燃料透過性にも優れ、目立った欠点もなく、燃料チューブ、特にアルコール混合ガソリンに好適に使用できる。
【００１７】
そして、上記第１の層で燃料と接触する内層を形成し、その内層の外側に直接接触するように上記第２の層を積層すればよい。燃料に直接接する内層に耐燃料透過性に優れた層を形成することで、その特性を効率よく発揮させることができ、外層への影響を抑制することができる。
【００１８】
具体的には、上記第２の層における脂肪族ポリアミドとしては、ポリアミド１１又はポリアミド１２を用いることができる。常用されている材料であり、適用が容易である。
【００１９】
また、上記第１の層における含フッ素エチレン性重合体としては、変性含フッ素エチレン性重合体、より具体的には、変性エチレン・テトラフルオロエチレン共重合体を用いることができる。そして、その含フッ素エチレン性重合体は、カルボニル基、エポキシ基、無水マレイン酸基、グリシジル基及びカルボン酸ハライド基からなる群より選ばれる少なくとも１種の官能基を有するのが好ましい。
【００２０】
そうすれば、半芳香族ポリアミド系樹脂や脂肪族ポリアミドとの間で接着性が高まって、アロイ化の促進や層間接着力の強化を図ることができる。
【００２１】
その場合、上記第１の層における半芳香族ポリアミド系樹脂の分子末端のアミノ基（Ｃ）とカルボニル基（Ｄ）との比率Ｃ／Ｄは、５１／４９以上９９／１以下にするのが好ましい。これにより、層間接着性が向上し、アロイ化をよりいっそう促進できるからである。
【００２２】
そして、この上記第１の層における半芳香族ポリアミド系樹脂は、ジアミン成分と芳香族ジカルボン酸成分とを重合してなり、上記ジアミン成分は、１，９−ノナンジアミン及び２−メチル−１，８−オクタンジアミンから選ばれる少なくとも１種であるのが好ましく、上記ジアミン成分が、１，９−ノナンジアミン及び２−メチル−１，８−オクタンジアミンで構成されていて、その１，９−ノナンジアミン（Ｅ）と２−メチル−１，８−オクタンジアミン（Ｆ）との比率Ｅ／Ｆは、３０／７０以上９０／１０以下であるのが好ましい。そうすることで、耐燃料透過性を向上させることができる。
【００２３】
また、上記第１の層には、更に、アミノ基、カルボニル基、エポキシ基、無水マレイン酸基、グリシジル基及びカルボン酸ハライド基からなる群より選ばれる少なくとも１種の官能基を有する化合物、を配合するようにしてもよい。相溶化剤としての機能を発揮させることができ、アロイ化を促進させることができる。
【００２４】
その場合、上記第１の層における半芳香族ポリアミド系樹脂及び含フッ素エチレン性重合体の１００重量部に対する上記化合物の配合比率は、１〜３０重量部とするのが好ましい。
【００２５】
上記化合物としては、例えば、分子末端のアミノ基（Ｇ）とカルボニル基（Ｈ）との比率Ｇ／Ｈが、６０／４０以上９９／１以下の半芳香族ポリアミド系樹脂や、例えば、カルボニル基、エポキシ基、無水マレイン酸基、グリシジル基及びカルボン酸ハライド基からなる群より選ばれる少なくとも１種の官能基を有するような、変性エチレン・テトラフルオロエチレン共重合体を用いることができる。
【００２６】
上記第１の層には、更に、導電材料を含有させるとよい。静電気の蓄積による帯電を防止して、燃料の引火が阻止できる。
【００２７】
性能的には、上記第１の層と第２の層との間の接着力は、２０Ｎ／ｃｍ以上とするのが好ましい。こうすることで、良好な耐久性を発揮させることができる。
【００２８】
特に、トルエンとイソオクタンとエタノールとが４５：４５：１０の体積比率で混合された液を当該燃料チューブに封入して６０℃の温度に２０日間保持した後における、第１の層と第２の層との間の接着力を２０Ｎ／ｃｍ以上とすれば、アルコール混合ガソリンに対しても良好な耐久性を発揮させることができる。
【００２９】
トルエンとイソオクタンとエタノールとが４５：４５：１０の体積比率で混合された液を当該燃料チューブに封入して６０℃の温度に２０日間保持した後における、燃料透過速度が５ｇ／ｍ２／ｄａｙ以下であれば、アルコール混合ガソリンに対して良好な耐燃料透過性を発揮させることができる。
【００３０】
トルエンとイソオクタンとエタノールとが４５：４５：１０の体積比率で混合された液を当該燃料チューブに封入して６０℃の温度に２０日間保持した後における、当該燃料チューブの表面電気抵抗率が、１×１０６Ω以下であれば、アルコール混合ガソリンに対して良好な帯電防止効果を得ることができる。
【００３１】
トルエンとイソオクタンとが５０：５０の体積比率で混合された混合液にラウロイルパーオキサイドを３重量％添加したＬＰＯ添加液を当該燃料チューブに封入して６０℃の温度に１４日間保持した後における、引張伸び低下率が２５％以下であれば、燃料が酸化劣化しても伸び特性を損なうことなく、良好な組み付け作業性や衝突安全性を発揮させることができる。
【発明の効果】
【００３２】
以上説明したように、本発明によれば、耐燃料透過性や接着性等、要求される基本性能をバランス良く満たすことができ、しかも経済的で実用性の高い燃料チューブ、中でもアルコール混合ガソリンに好適な燃料チューブを提供することができる。
【発明を実施するための最良の形態】
【００３３】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３４】
図１に、本発明の燃料チューブの最良の形態を示す。この燃料チューブは、燃料と接触する内層に半芳香族ポリアミド系樹脂及び含フッ素エチレン性重合体を含有するポリマーアロイからなる第１の層１を備え、その外側に直接接触するように脂肪族ポリアミドからなる第２の層２が、共押出により積層されている。特に車両の燃料供給系統に配設されて、ガソリンやアルコール混合ガソリンの移送用に用いられる。以下、その詳細について説明する。
【００３５】
（半芳香族ポリアミド系樹脂）
半芳香族ポリアミド系樹脂としては、全ジカルボン酸成分の６０〜１００モル％がテレフタル酸であるジカルボン酸成分と、全ジアミン成分の６０〜１００モル％が１，９−ノナンジアミン及び２−メチル−１，８−オクタンジアミンから選ばれるジアミン成分とからなるポリアミド樹脂である（以下ＰＡ９Ｔと略記する場合がある）ことが好ましい。前記ジアミンは炭素数９の脂肪族ジアミンである。この構成により、当該燃料チューブの耐熱性、成形性、耐ガソリン透過性、耐薬品性、低吸水性、軽量性、機械的特性、成形加工性を高める上で有利になる。
【００３６】
ＰＡ９Ｔのジカルボン酸成分としてはテレフタル酸が好ましく用いられる。その使用量は、ジカルボン酸成分全体に対して、６０モル％以上であり、好ましくは７５モル％以上、より好ましくは９０モル％以上である。テレフタル酸成分が６０モル％未満の場合には、得られる積層構造体の耐熱性、耐薬品性などの諸物性が低下するため好ましくない。
【００３７】
テレフタル酸成分以外の他のジカルボン酸成分としては、マロン酸、ジメチルマロン酸、コハク酸、グルタル酸、アジピン酸、２−メチルアジピン酸、トリメチルアジピン酸、ピメリン酸、２，２−ジメチルグルタル酸、３，３−ジエチルコハク酸、アゼライン酸、セバシン酸、スベリン酸などの脂肪族ジカルボン酸；１，３−シクロペンタンジカルボン酸、１，４−シクロヘキサンジカルボン酸などの脂環式ジカルボン酸；イソフタル酸、２，６−ナフタレンジカルボン酸、２，７−ナフタレンジカルボン酸、１，４−ナフタレンジカルボン酸、１，４−フェニレンジオキシジ酢酸、１，３−フェニレンジオキシジ酢酸、ジフェン酸、４，４’−オキシジ安息香酸、ジフェニルメタン−４，４’−ジカルボン酸、ジフェニルスルホン−４，４’−ジカルボン酸、４，４’−ビフェニルジカルボン酸などの芳香族ジカルボン酸、あるいはこれらの任意の混合物を挙げることができる。これらのうち芳香族ジカルボン酸が好ましく使用される。さらに、トリメリット酸、トリメシン酸、ピロメリット酸などの多価カルボン酸を溶融成形が可能な範囲内で用いることもできる。
【００３８】
ＰＡ９Ｔのジアミン成分としては、１，９−ノナンジアミン及び２−メチル−１，８−オクタンジアミンから選ばれるジアミンが好ましく用いられる。その使用量は、ジアミン成分全体に対して、６０モル％以上であり、好ましくは７０モル％以上、より好ましくは８０モル％以上である。ジアミン成分として、上記の量の１，９−ノナンジアミン及び２−メチル−１，８−オクタンジアミンから選ばれるジアミンを使用することにより、耐熱性、成形性、耐薬品性、低吸水性、軽量性、力学特性、成形加工性のいずれにも優れる積層型燃料チューブが得られる。１，９−ノナンジアミンと２−メチル−１，８−オクタンジアミンのモル比は、好ましくは３０：７０〜９５：５、より好ましくは４０：６０〜９０：１０である。
【００３９】
他のジアミン成分としては、エチレンジアミン、プロピレンジアミン、１，４−ブタンジアミン、１，６−ヘキサンジアミン、１，８−オクタンジアミン、１，１０−デカンジアミン、１，１２−ドデカンジアミン、３−メチル−１，５−ペンタンジアミン、２，２，４−トリメチル−１，６−ヘキサンジアミン、２，４，４−トリメチル−１，６−ヘキサンジアミン、５−メチル−１，９−ノナンジアミンなどの脂肪族ジアミン；シクロヘキサンジアミン、メチルシクロヘキサンジアミン、イソホロンジアミンなどの脂環式ジアミン；ｐ−フェニレンジアミン、ｍ−フェニレンジアミン、ｐ−キシリレンジアミン、ｍ−キシリレンジアミン、４，４’−ジアミノジフェニルメタン、４，４’−ジアミノジフェニルスルホン、４，４’−ジアミノジフェニルエ−テルなどの芳香族ジアミン、あるいはこれらの任意の混合物を挙げることができる。
【００４０】
（含フッ素エチレン性重合体）
含フッ素エチレン性重合体は、少なくとも１種の含フッ素エチレン性単量体から誘導される繰り返し単位を有するホモポリマー鎖又はコポリマー鎖を有するものであり、含フッ素エチレン性単量体のみを重合してなるか、又は、含フッ素エチレン性単量体とフッ素原子を有さないエチレン性単量体を重合してなるポリマー鎖であってよい。
【００４１】
上記含フッ素エチレン性単量体は、フッ素原子を有するオレフィン性不飽和単量体であり、具体的には、テトラフルオロエチレン、フッ化ビニリデン、クロロトリフルオロエチレン、フッ化ビニル、ヘキサフルオロプロピレン、ヘキサフルオロイソブテン、式ＣＨ２＝ＣＸ１（ＣＦ２）ｎＸ２（式中、Ｘ１はＨ又はＦ、Ｘ２はＨ、Ｆ又はＣｌ、ｎは１〜１０の整数である。）で示される単量体、パーフルオロ（アルキルビニルエーテル）類などである。
【００４２】
上記フッ素原子を有さないエチレン性単量体は、耐熱性や耐薬品性などを低下させないためにも炭素数５以下のエチレン性単量体から選ばれることが好ましい。具体的には、エチレン、プロピレン、１−ブテン、２−ブテン、塩化ビニル、塩化ビニリデンなどがあげられる。
【００４３】
（変性含フッ素エチレン性重合体）
含フッ素エチレン性重合体は、半芳香族ポリアミド系樹脂層との間のアロイ化の促進や脂肪族ポリアミドとの間の層間接着力を高める上で有利となることから、接着性の官能基を有する変性含フッ素エチレン性重合体であることが好ましい。
【００４４】
接着性の官能基は、反応性や極性を有する基で、例えば、カルボキシル基や、１分子中の２つのカルボキシル基が脱水縮合した残基（以下、カルボン酸無水物残基という。）、エポキシ基、水酸基、イソシアネート基、エステル基、アミド基、アルデヒド基、アミノ基、加水分解性シリル基、シアノ基、炭素−炭素二重結合、スルホン酸基、エーテル基、グリシジル基及びカルボン酸ハライド基等が好ましいものとして挙げられる。なかでも、アミノ基やカルボニル基、エポキシ基、無水マレイン酸基、グリシジル基、カルボン酸ハライド基が好ましい。このような官能基は、含フッ素エチレン性単量体１分子中に異なる種類のものが２種類以上存在していても良く、また１分子中に２個以上存在していても良い。
【００４５】
（ポリマーアロイ）
ポリマーアロイは、半芳香族ポリアミド系樹脂及び含フッ素エチレン性重合体の各ポリマーを混合して形成したものであり、例えば、半芳香族ポリアミド系樹脂に対して接着性が付与された変性含フッ素エチレン性重合体の組合せによりアロイ化することができる。
【００４６】
半芳香族ポリアミド系樹脂は結晶性の樹脂であるため伸びが劣る欠点があるが、含フッ素エチレン性重合体をアロイ化することで、耐燃料透過性等の優れた性能を維持しながら、その結晶化度を下げて伸び性能を向上させることが可能になる。
【００４７】
また、含フッ素エチレン性重合体に、相溶化剤として、上記のような接着性の官能基を有する化合物、例えば、分子末端のカルボニル基に対するアミノ基の比率を変えた変性半芳香族ポリアミド系樹脂や変性ＥＴＦＥを比較的少量配合することによってもアロイ化できる。具体的には、半芳香族ポリアミド系樹脂及び含フッ素エチレン性重合体の１００重量部に対し、相溶化剤としての化合物を１〜３０重量部配合すればよい。一般に、変性材料は特殊で、未変性材料に比べてコストが高くつくため、未変性材料に相溶化剤として所定の化合物を利用することでコストメリットが得られる利点がある。
【００４８】
（導電材料）
静電気の蓄積による帯電防止のために、第１の層１に導電材料を含ませることができる。もちろん、第２の層２等にも含ませてもよい。
【００４９】
導電材料としては、カ−ボンブラック、グラファイト等の粒状フィラーが好適に使用できる。アルミフレ−ク、ニッケルフレ−ク、ニッケルコ−トマイカ等のフレ−ク状フィラ−や、炭素繊維、炭素被覆セラミック繊維、カ−ボンウィスカ−、アルミ繊維や銅繊維や黄銅繊維やステンレス繊維といった金属繊維も好適に使用できる。これらの中では、カ−ボンブラック、特にケッチェンブラックが最も好適である。これら、導電性材料の種類や配合量は必要に応じて適宜選択すればよい。
【００５０】
（脂肪族ポリアミド）
脂肪族ポリアミドは、第１の層１に直接接触する第２の層２を形成する樹脂材料であり、第１の層１を形成する半芳香族ポリアミド系樹脂及び含フッ素エチレン性重合体のポリマーアロイとの間で良好な接着性を発揮する。具体的には、従来から多用されているポリアミド１１やポリアミド１２が好適に使用できる。また、かかる構成により、耐燃料透過性を高いレベルで実現しながら、機械的特性、耐候性、耐外傷性、難燃性などの点でも良好な性能を発揮できる。
【００５１】
（実施例及び比較例）
図２〜図４に本発明の実施例と比較例とを示す。図２及び図３は、本発明の実施例１〜１２であり、図４は、それに対する比較例１〜４である。それぞれ、層構成と性能試験の結果を表にまとめて示してある。
【００５２】
尚、各実施例は、次に示す層構成において、アロイ化した第１の層１（内層）と第２の層２（外層）とを共押出することによって図１に示す形態のチューブを形成し、試験用のチューブとした。試験に供したチューブの寸法は、いずれも内径：６ｍｍ、肉厚：１ｍｍ（内層：２００μｍ、外層：８００μｍ）である。
【００５３】
［実施例１］
内層は、半芳香族ポリアミド系樹脂としてＰＡ９Ｔを使用し、含フッ素エチレン性重合体としてカルボニル基変性ＥＴＦＥを使用した。
【００５４】
ＰＡ９Ｔは、その分子末端のアミノ基とカルボニル基との比率（モル比）が、アミノ基：カルボニル基＝５５：４５であり、ジアミン成分比率（モル比）が、１，９−ノナンジアミン：２−メチル−１，８−オクタンジアミン＝６０：４０である。
【００５５】
そして、ＰＡ９Ｔとカルボニル基変性ＥＴＦＥのアロイ化における配合比率（重量部）は、図表の各欄に括弧書きで表示したように、ＰＡ９Ｔ：カルボニル基変性ＥＴＦＥ＝７０：３０である。
【００５６】
外層には、ＰＡ１２（ポリアミド１２）を使用した。
【００５７】
［実施例２］
内層のＰＡ９Ｔとカルボニル基変性ＥＴＦＥのアロイ化における配合比率（重量部）を、ＰＡ９Ｔ：カルボニル基変性ＥＴＦＥ＝３０：７０とした。その他は、実施例１と同様に構成した。
【００５８】
［実施例３］
内層の含フッ素エチレン性重合体として無水マレイン酸変性ＥＴＦＥを使用し、そのＰＡ９Ｔとの配合比率を、ＰＡ９Ｔ：無水マレイン酸基変性ＥＴＦＥ＝７０：３０とした。
【００５９】
また、外層にはＰＡ１１（ポリアミド１１）を使用した。その他は、実施例１と同様に構成した。
【００６０】
［実施例４］
内層の半芳香族ポリアミド系樹脂として、アミンｒｉｃｈ−ＰＡ９Ｔを使用し、その他は実施例１と同様に構成した。
【００６１】
アミンｒｉｃｈ−ＰＡ９Ｔは、その分子末端のアミノ基とカルボニル基との比率（モル比）が、アミノ基：カルボニル基＝７０：３０であり、アミノ基の比率を高く構成した以外は通常のＰＡ９Ｔと同じである。
【００６２】
［実施例５］
内層は、半芳香族ポリアミド系樹脂としてＰＡ９Ｔを使用し、含フッ素エチレン性重合体としてＥＴＦＥを使用した。
【００６３】
そして、相溶化剤として上記アミンｒｉｃｈ−ＰＡ９Ｔを添加してアロイ化を行った。そのアロイ化における配合比率（重量部）は、ＰＡ９Ｔ：ＥＴＦＥ：アミンｒｉｃｈ−ＰＡ９Ｔ＝７０：３０：５である。外層には、ＰＡ１２を使用した。
【００６４】
［実施例６］
相溶化剤として、アミンｒｉｃｈ−ＰＡ９Ｔに替えてカルボニル基変性ＥＴＦＥを添加した以外は、実施例５と同じ構成とした。
【００６５】
［実施例７］
各層構成成分に導電性を付与した以外は実施例６と同じ構成とした。
【００６６】
［実施例８］
内層の半芳香族ポリアミド系樹脂としてアミンｐｏｏｒ−ＰＡ９Ｔを使用した以外は実施例１と同じ構成とした。
【００６７】
アミンｐｏｏｒ−ＰＡ９Ｔは、その分子末端のアミノ基とカルボニル基との比率（モル比）が、アミノ基：カルボニル基＝３０：７０であり、アミノ基の比率を低く構成した以外は通常のＰＡ９Ｔと同じである。
【００６８】
［実施例９］
内層の半芳香族ポリアミド系樹脂としてＰＡ９Ｔ’を使用した以外は実施例１と同じ構成とした。
【００６９】
ＰＡ９Ｔ’は、ジアミン成分比率（モル比）が、１，９−ノナンジアミン：２−メチル−１，８−オクタンジアミン＝２０：８０であり、１，９−ノナンジアミンの比率を低くした以外は通常のＰＡ９Ｔと同じである。
【００７０】
［実施例１０］
相溶化剤として、アミンｒｉｃｈ−ＰＡ９Ｔの替わりに上記アミンｐｏｏｒ−ＰＡ９Ｔを添加した以外は、実施例５と同じ構成とした。
【００７１】
［実施例１１］
相溶化剤として、導電性カルボニル基変性ＥＴＦＥの替わりに、カルボニル基変性ＥＴＦＥを添加し、その配合割合を０．５重量部に減らした以外は、実施例７と同じ構成とした。
【００７２】
［実施例１２］
カルボニル基変性ＥＴＦＥの配合割合を２５重量部に増やした以外は、実施例１１と同じ構成とした。
【００７３】
［比較例１］
ＰＡ１２の単層構造のチューブとした。その肉厚は、図表中に括弧書きで示したように１ｍｍである。
【００７４】
［比較例２］
内層を導電性カルボニル基変性ＥＴＦＥ（肉厚２００μｍ）とし、外層をＰＡ１２（肉厚８００μｍ）とした。
【００７５】
［比較例３］
導電性を付与したＰＡ１２で最内層を形成し、その外側へ順に変性ポリオレフィン層、ＥＶＯＨ層、ＰＡ１１層を形成し、４層構造のチューブを構成した。各層の肉厚は最内層から順に、１００μｍ、５０μｍ、２５０μｍ、６００μｍである。
【００７６】
［比較例４］
導電性を付与したＰＡ９Ｔで最内層を形成し、その外側へ順にカルボニル基変性ＥＴＦＥ層、ＰＡ１２層を形成し、３層構造のチューブを構成した。各層の肉厚は最内層から順に、１００μｍ、１００μｍ、８００μｍである。
【００７７】
（性能評価）
上記実施例及び比較例について以下に述べる各項目について評価した（図１〜図３参照）。
【００７８】
［初期引張破断伸び］
各試験用のチューブからダンベル試験片を採取し、テンシロン万能試験機を用いて、５０ｍｍ／ｍｉｎの引張速度にて引張試験を実施し、破断したときの伸び（％）を測定した。尚、ダンベル試験片は、ＡＳＴＭ  Ｄ６３８  ＴＹＰＥ−Ｖ（標線間：８ｍｍ）に従って調整した。
【００７９】
初期引張破断伸びは、チューブ本来の伸び性能を評価するものであり、２００％以上であるのが好ましい。
【００８０】
［初期接着力］
単層チューブの比較例１を除く各試験用のチュ−ブを半割りにし、テンシロン万能試験機を用いて、３０ｍｍ／ｍｉｎの引張速度にて１８０°剥離試験を実施した。剥離強度を読み取り、剥離断面長さ（幅）で除した値を初期層間接着力とした。尚、比較例３は、第３層と第４層との間、比較例４は、第２層と第３層との間について実施した。
【００８１】
初期接着力は、チューブ本来の層間接着性能を評価するものであり、２０Ｎ／ｃｍよりも大きいことが好ましく、３０Ｎ／ｃｍよりも大きいとより好ましい。
【００８２】
［燃料封入後の接着力］
ＦｕｅｌＣ（イソオクタン：トルエン＝５０：５０体積比）とエタノ−ルとを９０：１０の体積比で混合してアルコ−ル混合ガソリン（ＣＥ１０）を調整した。
【００８３】
燃料封入後の接着力は、初期接着力と同様に、単層チューブの比較例１を除く各試験用のチューブ内部に、ＣＥ１０を封入して６０℃の温度に２０日間保持した後、上記初期接着力試験と同じ方法で接着力を求めた。
【００８４】
この性能評価は、アルコ−ル混合ガソリンの実用下での層間接着性能を評価するものであり、初期接着力と同様に、２０Ｎ／ｃｍよりも大きいことが好ましく、３０Ｎ／ｃｍよりも大きいとより好ましい。
【００８５】
［初期表面抵抗率］
各試験用のチューブに電極を差し込み、定電流を流したときの表面抵抗率を測定した。尚、図表中、−が表示されているものは、最内層が導電性を有していないため、測定をしていないものである。
【００８６】
初期表面抵抗率は、チューブ本来の導電性能を評価するものであり、１×１０６Ω以下であることが好ましい。
【００８７】
［燃料封入後の表面抵抗率］
燃料封入後の表面抵抗率は、燃料封入後の接着力と同様に、各試験用のチューブ内部にＣＥ１０を封入して６０℃の温度に２０日間保持した後、上記初期表面抵抗率と同じ方法で表面抵抗率を求めた。
【００８８】
この性能試験は、アルコ−ル混合ガソリンの実用下での導電性能を評価するものであり、１×１０６Ω以下であることが好ましい。
【００８９】
［燃料透過速度］
各試験用のチュ−ブにＣＥ１０を封入して全体の重量を測定し、次いで６０℃のオ−ブンに入れ、一日毎に重量変化（ａ）を測定した。一方、ＣＥ１０を封入していないチューブの重量変化（ｂ）についても同様に測定した。この測定を２０日間続けて、（ａ）−（ｂ）により、一日あたりの燃料の重量変化を求め、チュ−ブ内表面積で除して燃料透過速度（ｇ／ｍ２／ｄａｙ）とした。
【００９０】
燃料透過速度は、耐燃料透過性を評価するものであり、５ｇ／ｍ２／ｄａｙ以下が好ましく、２ｇ／ｍ２／ｄａｙ以下がより好ましい。
【００９１】
［耐サワーガソリン性］
先のＦｕｅｌＣ１００重量部にＬＰＯ（ラウロイルパーオキサイド）３重量部を添加して疑似劣化燃料を調整した。この疑似劣化燃料を各試験用のチューブに封入し、６０℃の温度に１４日間保持した。その間、封入した疑似劣化燃料は２４時間毎に交換した。その後、初期引張破断伸び試験と同じ方法で引張破断伸びを測定した。
【００９２】
この性能試験は、実用下での伸び性能を評価するものであり、その引張伸び低下率（（初期引張破断伸び−本試験の引張破断伸び）／初期引張破断伸び）が２５％以下となるのが好ましい。
【００９３】
［コスト］
最内層に変性含フッ素エチレン性重合体を単独で用いたチューブと比較した。△はほぼ同等のコストを表し、○は安価であり、×は高価であることを示している。
【００９４】
（性能評価結果）
図４に示すように、比較例については、いずれも一長一短が認められた。すなわち、ＰＡ１２単体からなる比較例１では、燃料透過速度が格段に大きく、耐燃料透過性が著しく劣っていた。比較例２は、基本的なチューブ性能については良好な結果が得られたものの、内層に導電性カルボニル変性ＥＴＦＥの単層を形成した分コストが高くつき、このままでは実現が難しいという課題が認められた。比較例３は、耐サワーガソリン性、燃料封入後の接着力及び表面抵抗率が劣り、比較例４は、内層にＰＡ９Ｔの単層を形成したため、初期引張破断伸び、サワーガソリン性が劣っていた。
【００９５】
一方、本発明の燃料チューブでは、特にそのような問題はなく、全体的にバランスのとれた性能を認められた。
【００９６】
まず、初期引張破断伸びに関しては、全ての実施例１〜１２において２００％以上の伸びが得られ、ＰＡ９Ｔ単体で内層を形成したものに比べて伸び性能が改良されていた（比較例４参照）。同様に、耐サワーガソリン性についても、２００％以上の伸びが得られ、引張伸び低下率も２５％を下回る良好な結果が得られた。
【００９７】
接着力についても、初期及び燃料封入後でいずれも２０Ｎ／ｃｍ以上の値となり、良好な結果が得られた。
【００９８】
導電性を付与した実施例７、１１、１２では、初期及び燃料封入後で表面抵抗率に変化がほとんど認められず、１×１０６Ω以下の良好な結果が得られた。
【００９９】
耐燃料透過性については、いずれも１ｇ／ｍ２／ｄａｙとなり、アルコール混合ガソリンに対しても良好な結果が得られた。
【０１００】
コストも実用上許容し得る範囲で提供可能と推測され、経済的な不利も解消できると思われる。
【０１０１】
（各実施例の比較）
次に各実施例の性能評価結果の比較によって、好ましい構成条件について検討した。
【０１０２】
［内層の構成］
ＰＡ９Ｔ（Ａ）と変性ＥＴＦＥ（Ｂ）の含有比率Ａ：Ｂについては、実施例１、２を比較すると、その含有比率による性能への影響は認められないことから、少なくとも両者が配合されるように含有比率を２：９８重量部〜９８：２重量部にすることができる。但し、変性ＥＴＦＥはＰＡ９Ｔに比べてコストが高く、アロイ化でＰＡ９Ｔの伸び性能も改良されることから、好ましくは含有比率を５５：４５重量部〜９５：５重量部、より好ましくは５５：４５重量部〜７０：３０重量部とし、ＰＡ９Ｔ主体で配合するとよい。また、実施例１、３の結果からすると、変性ＥＦＴＥに導入する官能基の種類も、接着性を有するものであれば同様の性能が得られるものと考える。
【０１０３】
［外層の構成］
外層をそれぞれＰＡ１２とＰＡ１１で構成した実施例１、３を比較すると、その性能に大きな違いは認められないことから、少なくともＰＡ１１、ＰＡ１２であれば外層として好適に使用できる。
【０１０４】
［半芳香族ポリアミド系樹脂の分子末端官能基］
変性ＥＴＦＥとアロイ化するＰＡ９Ｔの分子末端のアミノ基（Ｃ）とカルボニル基（Ｄ）の比率Ｃ／Ｄに関し、実施例１（比率：５５／４５）と実施例８（比率：３０／７０）とを比較すると、この比率の小さい実施例８では、接着力が相対的に弱くなっていることから、該比率は大きい方が好ましく、具体的には、５１／４９以上９９／１以下にするのが好ましい。これは、アミノ基が変性ＥＴＦＥの官能基と反応してアロイ化が促進されているのと同時に、外層のＰＡ１２との接着性が発現しているためと考えられる。
【０１０５】
［半芳香族ポリアミド系樹脂のジアミン成分］
変性含フッ素エチレン性重合体とアロイ化するＰＡ９Ｔの１，９−ノナンジアミン（Ｅ）と２−メチル−１，８−オクタンジアミン（Ｆ）の比率Ｅ／Ｆに関し、実施例１（比率：６０／４０）と実施例９（比率：２０／８０）とを比較すると、この比率の小さい実施例９では、燃料透過速度が大きくなっていることから、該比率は大きい方が好ましく、具体的には、３０／７０以上９０／１０以下にするのが好ましい。
【０１０６】
［相溶化剤］
アロイ化するために、ＰＡ９ＴとＥＴＦＥに添加する変性ＰＡ９Ｔの分子末端のアミノ基（Ｇ）とカルボニル基（Ｈ）の比率Ｇ／Ｈに関し、実施例５と実施例１０とを比較すると、この比率が小さい実施例１０では相溶化の効果が小さくなって、引張破断伸び接着力が低下する傾向が認められた。従って、この結果からすると、この比率Ｇ／Ｈは、６０／４０以上９９／１以下にするのが好ましい。
【０１０７】
この相溶化剤の添加量に関し、導電性を付与したＰＡ９Ｔ及びＥＴＦＥに変性ＥＴＦＥを添加した実施例７、１１、１２を比較すると、添加量が増えるに従い、相溶化効果も大きくなって引張破断伸びや接着力が大きくなるが、導電性が低下する傾向が認められた。従って、この結果及び材料コストを考慮すると、相溶化剤としての配合比率は、ＰＡ９Ｔ及びＥＴＦＥの１００重量部に対し１〜３０重量部とするのが好ましい。
【０１０８】
以上、説明したように、半芳香族ポリアミド系樹脂及び含フッ素エチレン性重合体を含有するポリマーアロイ層を設けた本発明によれば、性能バランスのよい燃料チューブを得ることができる。
【産業上の利用可能性】
【０１０９】
車両や機械等の燃料系統の他、化学製品の製造設備等にも利用できる。
【図面の簡単な説明】
【０１１０】
【図１】本発明の燃料チューブの概略図である。
【図２】実施例の各構成及び性能を示す図表である。
【図３】実施例の各構成及び性能を示す図表である。
【図４】比較例の各構成及び性能を示す図表である。
【符号の説明】
【０１１１】
１  第１の層
２  第２の層
【図１】
2009127631.tif 000003
【図２】
2009127631.tif 000004
【図３】
2009127631.tif 000005
【図４】
2009127631.tif 000006